(57)【要約】【課題】耐候性を有しかつ機械的強度および柔軟性を兼ね備えた含フッ素共重合体フィルムの提供。【解決手段】単量体（ａ）に由来する単位と単量体（ｂ）に由来する単位と単量体（ｃ）に由来する単位および単量体（ｄ）に由来する単位のいずれか一方または両方とを有する含フッ素共重合体を含むフィルムであり、２５℃における引張破壊応力が３０ＭＰａ以上であり、２５℃における引張貯蔵弾性率が３００ＭＰａ未満である。単量体（ａ）：フルオロエチレン。単量体（ｂ）：ＣＸ１１Ｘ１２＝ＣＸ１３−［Ｏ−（Ｃ（＝Ｏ））ｂ−Ｒ１］ａ−ＯＨ（Ｘ１１〜Ｘ１３：水素原子等、Ｒ１：２価の炭化水素基等、ａ：０または１、ｂ：０または１）。単量体（ｃ）：ＣＸ２１Ｘ２２＝ＣＸ２３−Ｒ２（Ｘ２１〜Ｘ２３：水素原子等、Ｒ２：アルキル基等）。単量体（ｄ）：ＣＸ３１Ｘ３２＝ＣＸ３３−Ｏ−Ｒ３（Ｘ３１〜Ｘ３３：ハロゲン原子等、Ｒ３：フルオロアルキル基等）。【選択図】図１
2016104828.tif 000002
【特許請求の範囲】
【請求項１】
下記単量体（ａ）に由来する単位と、下記単量体（ｂ）に由来する単位と、下記単量体（ｃ）に由来する単位および下記単量体（ｄ）に由来する単位のいずれか一方または両方とを有する含フッ素共重合体を含むフィルムであり、
前記フィルムの２５℃における引張破壊応力が、３０ＭＰａ以上であり、
前記フィルムの２５℃における引張貯蔵弾性率が、３００ＭＰａ未満であることを特徴とする、含フッ素共重合体フィルム。
単量体（ａ）：フルオロエチレン。
単量体（ｂ）：下式（１）で表される化合物。
ＣＸ１１Ｘ１２＝ＣＸ１３−［Ｏ−（Ｃ（＝Ｏ））ｂ−Ｒ１］ａ−ＯＨ  ・・・（１）
ただし、Ｘ１１、Ｘ１２およびＸ１３は、それぞれ水素原子またはハロゲン原子であり、
Ｒ１は、１個以上の水素原子が水酸基に置換されていてもよい２価の炭化水素基もしくは１個以上の水素原子またはフッ素原子が水酸基に置換されていてもよい２価のフルオロ炭化水素基、または前記炭化水素基もしくは前記フルオロ炭化水素基の炭素原子間にエーテル性酸素原子を有する基であり、
ａは、０または１であり、
ｂは、０または１である。
単量体（ｃ）：下式（２）で表される化合物。
ＣＸ２１Ｘ２２＝ＣＸ２３−Ｒ２  ・・・（２）
ただし、Ｘ２１、Ｘ２２およびＸ２３は、それぞれ水素原子またはメチル基であり、
Ｒ２は、アルキル基もしくはフルオロアルキル基、または前記アルキル基もしくは前記フルオロアルキル基の炭素原子間にエーテル性酸素原子を有する基である。
単量体（ｄ）：下式（３）で表される化合物。
ＣＸ３１Ｘ３２＝ＣＸ３３−Ｏ−Ｒ３  ・・・（３）
ただし、Ｘ３１、Ｘ３２およびＸ３３は、それぞれ水素原子またはハロゲン原子であり、
Ｒ３は、アルキル基もしくはフルオロアルキル基、または前記アルキル基もしくは前記フルオロアルキル基の炭素原子間にエーテル性酸素原子を有する基である。
【請求項２】
前記含フッ素共重合体が、下記単量体（ｅ）に由来する単位をさらに有する、請求項１記載の含フッ素共重合体フィルム。
単量体（ｅ）：エチレン。
【請求項３】
前記単量体（ａ）に由来する単位の割合が、前記含フッ素共重合体を構成する全単位（１００モル％）のうち、１０〜９０モル％であり、
前記単量体（ｂ）に由来する単位の割合が、前記含フッ素共重合体を構成する全単位（１００モル％）のうち、３〜４０モル％であり、
前記単量体（ｃ）に由来する単位の割合と前記単量体（ｄ）に由来する単位の割合との合計が、前記含フッ素共重合体を構成する全単位（１００モル％）のうち、０．１〜４０モル％であり、
前記単量体（ｅ）に由来する単位の割合が、前記含フッ素共重合体を構成する全単位（１００モル％）のうち、０〜７０モル％であり、
前記単量体（ｂ）に由来する単位の割合、前記単量体（ｃ）に由来する単位および前記単量体（ｄ）に由来する単位の割合の合計が、５モル％以上である、請求項１または２に記載の含フッ素共重合体フィルム。
【請求項４】
前記単量体（ｃ）が、プロピレン、１−ブテン、２−ブテン、イソブテン、および下式（２１）で表される化合物からなる群から選ばれる少なくとも１種である、請求項１〜３のいずれか一項に記載の含フッ素共重合体フィルム。
ＣＨ２＝ＣＨ−ＣｎＦ２ｎ＋１  ・・・（２１）
ただし、ｎは、１〜１０の整数である。
【請求項５】
前記単量体（ｄ）が、下式（３１）で表される化合物からなる群から選ばれる少なくとも１種である、請求項１〜４のいずれか一項に記載の含フッ素共重合体フィルム。
ＣＦ２＝ＣＦ−Ｏ−Ｒ３１・・・（３１）
ただし、Ｒ３１は、フルオロアルキル基または前記フルオロアルキル基の炭素原子間にエーテル性酸素原子を有する基である。
【請求項６】
前記単量体（ｂ）が、下式（１１）で表される化合物、下式（１２）で表される化合物、下式（１３）で表される化合物、下式（１４）で表される化合物および下式（１５）で表される化合物からなる群から選ばれる少なくとも１種である、請求項１〜５のいずれか一項に記載の含フッ素共重合体フィルム。
ＣＨ２＝ＣＨ−Ｏ−（Ｃ＝Ｏ）ｂ−（ＣＨ２）ｄ−ＯＨ  ・・・（１１）
ＣＨ２＝ＣＨ−（ＯＣＨ２ＣＨ２）ｅ−ＯＨ  ・・・（１２）
ＣＨ２＝ＣＨ−（ＯＣＨ２Ｃ６Ｈ１０ＣＨ２）ｆ−ＯＨ  ・・・（１３）
ＣＨ２＝ＣＨ−Ｏ−Ｃ（＝Ｏ）−ＣＨ２ＣＨ２（ＯＣＨ２ＣＨ２）ｇ−ＯＨ  ・・・（１４）
ＣＨ２＝ＣＨ−Ｏ−Ｃ（＝Ｏ）−ＣＨ２Ｃ６Ｈ１０ＣＨ２（ＯＣＨ２Ｃ６Ｈ１０ＣＨ２）ｈ−ＯＨ  ・・・（１５）
ただし、ｂは０または１であり、ｄは１〜２０の整数であり、ｅは１〜１０の整数であり、ｆは１〜１０の整数であり、ｇは１〜９の整数であり、ｈは０〜９の整数である。
【請求項７】
前記含フッ素共重合体の２３０℃、２．１６ｋｇ荷重でのメルトマスフローレートが、０．１〜１，０００ｇ／１０分である、請求項１〜６のいずれか一項に記載の含フッ素共重合体フィルム。
【請求項８】
膜構造施設用膜材である、請求項１〜７のいずれか一項に記載の含フッ素共重合体フィルム。
【発明の詳細な説明】
【技術分野】
【０００１】
本発明は、含フッ素共重合体フィルムに関する。
【背景技術】
【０００２】
膜構造施設（スポーツ施設（プール、体育館、テニスコート、サッカー場等）、倉庫、集会場、展示場、園芸施設（園芸ハウス、農業用ハウス等）等）における膜材（屋根材、外壁材等）としては、屋外での長期使用に耐え得るように、耐侯性および機械的強度が高いフィルムが求められている。
【０００３】
耐侯性および機械的強度が高いフィルムとしては、エチレン−テトラフルオロエチレン共重合体（以下、ＥＴＦＥと記す。）フィルムが知られている。
しかし、ＥＴＦＥフィルムは、柔軟性にやや欠けるため、膜構造施設の屋根、外壁等が曲面や複雑な形状とされている場合、屋根、外壁等に展張しにくいという問題がある。
【０００４】
ＥＴＦＥフィルムの柔軟性を改善したフィルムとしては、下記の含フッ素共重合体フィルムが提案されている。
（ｉ）テトラフルオロエチレンに由来する単位、エチレンに由来する単位およびプロピレンに由来する単位を特定の割合で特定の割合で有する含フッ素共重合体からなるフィルム（特許文献１、３、５）。
（ｉｉ）テトラフルオロエチレンに由来する単位、エチレンに由来する単位およびトリフルオロビニルアルキルエーテルに由来する単位を特定の割合で有する含フッ素共重合体からなるフィルム（特許文献２）。
（ｉｉｉ）（ペルフルオロアルキル）エチレン、ペルフルオロ（アルキルビニルエーテル）等から選ばれる１種以上の含フッ素単量体に由来する単位、テトラフルオロエチレンに由来する単位、プロピレンに由来する単位およびフッ化ビニリデンに由来する単位を特定の割合で有する含フッ素共重合体からなるフィルム（特許文献４）。
【０００５】
しかし、含フッ素共重合体フィルムの機械的強度と柔軟性とは、トレードオフの関係にあるため、機械的強度および柔軟性の両方を充分に満足する含フッ素共重合体フィルムは、いまだ存在していない。
【０００６】
なお、イソタクチックポリプロピレンに、ヒドロキシヘキセンに由来する単位を導入することによって、機械的強度および柔軟性を兼ね備えたプロピレン共重合体からなるフィルムが得られることが報告されている（非特許文献１）。
しかし、この知見に基づき、含フッ素共重合体にヒドロキシアルケンに由来する単位を導入しようとしても、含フッ素単量体とヒドロキシアルケンとの共重合性が悪いため、含フッ素共重合体にヒドロキシアルケンに由来する単位を充分に導入できない。そのため、含フッ素共重合体にヒドロキシアルケンに由来する単位を導入しても、機械的強度および柔軟性を兼ね備えた含フッ素共重合体フィルムを得ることはできない。
【先行技術文献】
【特許文献】
【０００７】
【特許文献１】特開２０１０−１５０４７８号公報
【特許文献２】特開２００１−２０６９１３号公報
【特許文献３】特開平１１−３４３３１５号公報
【特許文献４】特開平１１−１７１９３４号公報
【特許文献５】特開平７−２６８０３５号公報
【非特許文献】
【０００８】
【非特許文献１】Ｍａｃｒｏｍｏｌｅｃｕｌｅｓ，２００９年，第４２巻，ｐ．２３２１−２３２３
【発明の概要】
【発明が解決しようとする課題】
【０００９】
本発明は、耐候性を有し、かつ機械的強度および柔軟性を兼ね備えた含フッ素共重合体フィルムを提供する。
【課題を解決するための手段】
【００１０】
本発明は、以下［１］〜［８］の構成を有する含フッ素共重合体フィルムを提供する。
［１］下記単量体（ａ）に由来する単位と、下記単量体（ｂ）に由来する単位と、下記単量体（ｃ）に由来する単位および下記単量体（ｄ）に由来する単位のいずれか一方または両方とを有する含フッ素共重合体を含むフィルムであり、前記フィルムの２５℃における引張破壊応力が、３０ＭＰａ以上であり、前記フィルムの２５℃における引張貯蔵弾性率が、３００ＭＰａ未満であることを特徴とする、含フッ素共重合体フィルム。
単量体（ａ）：フルオロエチレン。
単量体（ｂ）：下式（１）で表される化合物。
ＣＸ１１Ｘ１２＝ＣＸ１３−［Ｏ−（Ｃ（＝Ｏ））ｂ−Ｒ１］ａ−ＯＨ  ・・・（１）
ただし、Ｘ１１、Ｘ１２およびＸ１３は、それぞれ水素原子またはハロゲン原子であり、Ｒ１は、１個以上の水素原子が水酸基に置換されていてもよい２価の炭化水素基もしくは１個以上の水素原子またはフッ素原子が水酸基に置換されていてもよい２価のフルオロ炭化水素基、または前記炭化水素基もしくは前記フルオロ炭化水素基の炭素原子間にエーテル性酸素原子を有する基であり、ａは、０または１であり、ｂは、０または１である。
単量体（ｃ）：下式（２）で表される化合物。
ＣＸ２１Ｘ２２＝ＣＸ２３−Ｒ２  ・・・（２）
ただし、Ｘ２１、Ｘ２２およびＸ２３は、それぞれ水素原子またはメチル基であり、Ｒ２は、アルキル基もしくはフルオロアルキル基、または前記アルキル基もしくは前記フルオロアルキル基の炭素原子間にエーテル性酸素原子を有する基である。
単量体（ｄ）：下式（３）で表される化合物。
ＣＸ３１Ｘ３２＝ＣＸ３３−Ｏ−Ｒ３  ・・・（３）
ただし、Ｘ３１、Ｘ３２およびＸ３３は、それぞれ水素原子またはハロゲン原子であり、
Ｒ３は、アルキル基もしくはフルオロアルキル基、または前記アルキル基もしくは前記フルオロアルキル基の炭素原子間にエーテル性酸素原子を有する基である。
［２］前記含フッ素共重合体が、下記単量体（ｅ）に由来する単位をさらに有する、［１］の含フッ素共重合体フィルム。
単量体（ｅ）：エチレン。
［３］前記単量体（ａ）に由来する単位の割合が、前記含フッ素共重合体を構成する全単位（１００モル％）のうち、１０〜９０モル％であり、前記単量体（ｂ）に由来する単位の割合が、前記含フッ素共重合体を構成する全単位（１００モル％）のうち、３〜４０モル％であり、前記単量体（ｃ）に由来する単位の割合と前記単量体（ｄ）に由来する単位の割合との合計が、前記含フッ素共重合体を構成する全単位（１００モル％）のうち、０．１〜４０モル％であり、前記単量体（ｅ）に由来する単位の割合が、前記含フッ素共重合体を構成する全単位（１００モル％）のうち、０〜７０モル％であり、前記単量体（ｂ）に由来する単位の割合、前記単量体（ｃ）に由来する単位および前記単量体（ｄ）に由来する単位の割合の合計が、５モル％以上である、［１］または［２］の含フッ素共重合体フィルム。
［４］前記単量体（ｃ）が、プロピレン、１−ブテン、２−ブテン、イソブテン、および下式（２１）で表される化合物からなる群から選ばれる少なくとも１種である、［１］〜［３］のいずれかの含フッ素共重合体フィルム。
ＣＨ２＝ＣＨ−ＣｎＦ２ｎ＋１  ・・・（２１）
ただし、ｎは、１〜１０の整数である。
［５］前記単量体（ｄ）が、下式（３１）で表される化合物からなる群から選ばれる少なくとも１種である、［１］〜［４］のいずれかの含フッ素共重合体フィルム。
ＣＦ２＝ＣＦ−Ｏ−Ｒ３１・・・（３１）
ただし、Ｒ３１は、フルオロアルキル基または前記フルオロアルキル基の炭素原子間にエーテル性酸素原子を有する基である。
［６］前記単量体（ｂ）が、下式（１１）で表される化合物、下式（１２）で表される化合物、下式（１３）で表される化合物、下式（１４）で表される化合物および下式（１５）で表される化合物からなる群から選ばれる少なくとも１種である、［１］〜［５］のいずれかの含フッ素共重合体フィルム。
ＣＨ２＝ＣＨ−Ｏ−（Ｃ＝Ｏ）ｂ−（ＣＨ２）ｄ−ＯＨ  ・・・（１１）
ＣＨ２＝ＣＨ−（ＯＣＨ２ＣＨ２）ｅ−ＯＨ  ・・・（１２）
ＣＨ２＝ＣＨ−（ＯＣＨ２Ｃ６Ｈ１０ＣＨ２）ｆ−ＯＨ  ・・・（１３）
ＣＨ２＝ＣＨ−Ｏ−Ｃ（＝Ｏ）−ＣＨ２ＣＨ２（ＯＣＨ２ＣＨ２）ｇ−ＯＨ  ・・・（１４）
ＣＨ２＝ＣＨ−Ｏ−Ｃ（＝Ｏ）−ＣＨ２Ｃ６Ｈ１０ＣＨ２（ＯＣＨ２Ｃ６Ｈ１０ＣＨ２）ｈ−ＯＨ  ・・・（１５）
ただし、ｂは０または１であり、ｄは１〜２０の整数であり、ｅは１〜１０の整数であり、ｆは１〜１０の整数であり、ｇは１〜９の整数であり、ｈは０〜９の整数である。
［７］前記含フッ素共重合体の２３０℃、２．１６ｋｇ荷重でのメルトマスフローレートが、０．１〜１，０００ｇ／１０分である、［１］〜［６］のいずれかの含フッ素共重合体フィルム。
［８］膜構造施設用膜材である、［１］〜［７］のいずれか一項に記載の含フッ素共重合体フィルム。
【発明の効果】
【００１１】
本発明の含フッ素共重合体フィルムは、耐候性を有し、かつ機械的強度および柔軟性を兼ね備える。
【図面の簡単な説明】
【００１２】
【図１】実施例における含フッ素共重合体フィルムの２５℃における引張貯蔵弾性率と２５℃における引張破壊応力との関係を示す散布図である。
【発明を実施するための形態】
【００１３】
以下の用語の定義は、本明細書および特許請求の範囲にわたって適用される。
「含フッ素共重合体」とは、分子中にフッ素原子を有する共重合体を意味する。
「単量体」とは、炭素−炭素不飽和二重結合を有する化合物を意味する。
「単位」とは、重合体中に存在して重合体を構成する、単量体に由来する部分を意味する。また、ある単位の構造を重合体形成後に化学的に変換したものも単位という。
「フルオロエチレン」とは、エチレンの水素原子の一部または全部がフッ素原子に置換された化合物を意味する。フルオロエチレンは、フッ素原子以外のハロゲン原子を有していてもよい。
「フルオロアルキレン基」とは、アルキレン基の水素原子の一部または全部がフッ素原子に置換された基を意味する。
「フルオロアルキル基」とは、アルキル基の水素原子の一部または全部がフッ素原子に置換された基を意味する。
「引張破壊応力」は、ＪＩＳ  Ｋ  ７１６１：１９９４（ＩＳＯ  ５２７１：１９９３）にしたがい、２５℃の条件で測定される。
「２５℃における引張貯蔵弾性率」は、試験片の形状を幅：３ｍｍ、長さ：２０ｍｍ、厚さ：１００μｍに変更した以外は、ＪＩＳ  Ｋ  ７２４４：１９９８（ＩＳＯ  ６７２１：１９９４）にしたがい、周波数：０．０５Ｈｚの条件で測定された引張貯蔵弾性率における２５℃の値である。
「メルトマスフローレート」は、ＪＩＳ  Ｋ  ７２１０：１９９９（ＩＳＯ  １１３３：１９９７）にしたがい、２３０℃、２．１６ｋｇ（２１．１８Ｎ）荷重の条件で測定される。
「全光線透過率」は、ＪＩＳ  Ｋ  ７３６１−１：１９９７（ＩＳＯ  １３４６８−１：１９９６）にしたがい測定される。
【００１４】
［含フッ素共重合体フィルム］
本発明の含フッ素共重合体フィルムは、含フッ素共重合体（Ａ）を含む。
本発明の含フッ素共重合体フィルムは、必要に応じて添加剤（Ｂ）を含んでいてもよい。
【００１５】
（含フッ素共重合体（Ａ））
含フッ素共重合体（Ａ）は、下記単量体（ａ）に由来する単位と、下記単量体（ｂ）に由来する単位と、単量体（ｃ）に由来する単位および単量体（ｄ）に由来する単位のいずれか一方または両方とを有する。
含フッ素共重合体（Ａ）は、必要に応じて単量体（ｅ）に由来する単位をさらに有していてもよい。
含フッ素共重合体（Ａ）は、必要に応じて単量体（ｆ）に由来する単位をさらに有していてもよい。
【００１６】
＜単量体（ａ）＞
単量体（ａ）は、フルオロエチレンである。
含フッ素共重合体（Ａ）が、単量体（ａ）に由来する単位を有することによって、本発明の含フッ素共重合体フィルムが耐候性を有するものとなる。
【００１７】
単量体（ａ）としては、テトラフルオロエチレン、トリフルオロエチレン、フッ化ビニリデン、１，２−ジフルオロエチレン、フッ化ビニル、クロロトリフルオロエチレン、１，１−ジクロロジフルオロエチレン、１，２−ジクロロジフルオロエチレン、トリクロロフルオロエチレン等が挙げられる。
【００１８】
単量体（ａ）としては、耐侯性、汎用性、コスト等の点から、テトラフルオロエチレン、トリフルオロエチレン、フッ化ビニリデン、クロロトリフルオロエチレン、フッ化ビニルが好ましい。
単量体（ａ）は、１種を単独で用いてもよく、２種以上を併用してもよい。
【００１９】
＜単量体（ｂ）＞
単量体（ｂ）は、下式（１）で表される化合物である。
ＣＸ１１Ｘ１２＝ＣＸ１３−［Ｏ−（Ｃ（＝Ｏ））ｂ−Ｒ１］ａ−ＯＨ  ・・・（１）
含フッ素共重合体（Ａ）が、単量体（ｂ）に由来する単位を有することによって、本発明の含フッ素共重合体フィルムが機械的強度および柔軟性を兼ね備えたものとなる。
【００２０】
Ｘ１１、Ｘ１２およびＸ１３は、それぞれ水素原子またはハロゲン原子である。Ｘ１１、Ｘ１２およびＸ１３としては、単量体（ａ）との共重合性がよい点から、水素原子またはフッ素原子が好ましく、コストおよび汎用性の点から、水素原子がより好ましい。
【００２１】
Ｒ１は、１個以上の水素原子が水酸基に置換されていてもよい２価の炭化水素基もしくは１個以上の水素原子またはフッ素原子が水酸基に置換されていてもよい２価のフルオロ炭化水素基、または前記炭化水素基もしくは前記フルオロ炭化水素基の炭素原子間にエーテル性酸素原子を有する基である。エーテル性酸素原子は１個であっても複数個であってもよい。
２価の炭化水素基としては、アルキレン基、アルキレン−シクロアルキレン−アルキレン基等が挙げられる。
２価のフルオロ炭化水素基としては、フルオロアルキレン基等が挙げられる。
２価の炭化水素基の炭素原子間にエーテル性酸素原子を有する基としては、複数のアルキレン基の間が酸素原子によって連結された基、複数のアルキレン−シクロアルキレン−アルキレン基の間が酸素原子によって連結された基等が挙げられる。
２価のフルオロ炭化水素基の炭素原子間にエーテル性酸素原子を有する基としては、複数のフルオロアルキレン基の間が酸素原子によって連結された基等が挙げられる。
Ｒ１としては、単量体（ａ）との共重合性に優れ、また、水酸基を任意の割合で導入できる点から、炭素数１〜３０のアルキレン基もしくは炭素数１〜２０のフルオロアルキレン基が好ましく、コストおよび汎用性の点から、炭素数２〜１８のアルキレン基が特に好ましい。
【００２２】
ａは、０または１である。ａとしては、コストおよび汎用性の点から、１が好ましい。
ｂは、０または１である。
【００２３】
単量体（ｂ）としては、単量体（ａ）との共重合性に優れ、また、含フッ素共重合体フィルムの引張破壊応力を向上させる水酸基を任意の割合で導入できる点から、下式（１１）〜（１５）で表される化合物が好ましい。
ＣＨ２＝ＣＨ−Ｏ−（Ｃ＝Ｏ）ｂ−（ＣＨ２）ｄ−ＯＨ  ・・・（１１）
ＣＨ２＝ＣＨ−（ＯＣＨ２ＣＨ２）ｅ−ＯＨ  ・・・（１２）
ＣＨ２＝ＣＨ−（ＯＣＨ２Ｃ６Ｈ１０ＣＨ２）ｆ−ＯＨ  ・・・（１３）
ＣＨ２＝ＣＨ−Ｏ−Ｃ（＝Ｏ）−ＣＨ２ＣＨ２（ＯＣＨ２ＣＨ２）ｇ−ＯＨ  ・・・（１４）
ＣＨ２＝ＣＨ−Ｏ−Ｃ（＝Ｏ）−ＣＨ２Ｃ６Ｈ１０ＣＨ２（ＯＣＨ２Ｃ６Ｈ１０ＣＨ２）ｈ−ＯＨ  ・・・（１５）
ただし、ｂは０または１であり、ｄは１〜２０の整数であり、ｅは１〜１０の整数であり、ｆは１〜１０の整数であり、ｇは１〜９の整数であり、ｈは０〜９の整数である。
ｄは１〜１０の整数が好ましく、２〜８の整数が特に好ましい。ｅは１〜８の整数が好ましく、１〜６の整数が特に好ましい。ｆは１〜８の整数が好ましく、１〜６の整数が特に好ましい。ｇは１〜７の整数が好ましく、１〜５の整数が特に好ましい。ｈは０〜７の整数が好ましく、０〜５の整数が特に好ましい。
【００２４】
式（１１）で表される化合物としては、コストおよび汎用性の点から、下記化合物が好ましい。
ＣＨ２＝ＣＨ−Ｏ−（ＣＨ２）２−ＯＨ、
ＣＨ２＝ＣＨ−Ｏ−（ＣＨ２）４−ＯＨ、
ＣＨ２＝ＣＨ−Ｏ−（ＣＨ２）８−ＯＨ、
ＣＨ２＝ＣＨ−Ｏ−Ｃ（＝Ｏ）−（ＣＨ２）２−ＯＨ、
ＣＨ２＝ＣＨ−Ｏ−Ｃ（＝Ｏ）−（ＣＨ２）８−ＯＨ。
【００２５】
式（１２）で表される化合物としては、コストおよび汎用性の点から、下記化合物が好ましい。
ＣＨ２＝ＣＨ−（ＯＣＨ２ＣＨ２）２−ＯＨ、
ＣＨ２＝ＣＨ−（ＯＣＨ２ＣＨ２）６−ＯＨ。
【００２６】
式（１３）で表される化合物としては、コストおよび汎用性の点から、下記化合物が好ましい。
ＣＨ２＝ＣＨ−ＯＣＨ２Ｃ６Ｈ１０ＣＨ２−ＯＨ、
ＣＨ２＝ＣＨ−（ＯＣＨ２Ｃ６Ｈ１０ＣＨ２）６−ＯＨ。
【００２７】
式（１４）で表される化合物としては、コストおよび汎用性の点から、下記化合物が好ましい。
ＣＨ２＝ＣＨ−Ｏ−Ｃ（＝Ｏ）−ＣＨ２ＣＨ２（ＯＣＨ２ＣＨ２）２−ＯＨ、
ＣＨ２＝ＣＨ−Ｏ−Ｃ（＝Ｏ）−ＣＨ２ＣＨ２（ＯＣＨ２ＣＨ２）５−ＯＨ。
【００２８】
式（１５）で表される化合物としては、コストおよび汎用性の点から、下記化合物が好ましい。
ＣＨ２＝ＣＨ−Ｏ−Ｃ（＝Ｏ）−ＣＨ２Ｃ６Ｈ１０ＣＨ２−ＯＨ、
ＣＨ２＝ＣＨ−Ｏ−Ｃ（＝Ｏ）−ＣＨ２Ｃ６Ｈ１０ＣＨ２（ＯＣＨ２Ｃ６Ｈ１０ＣＨ２）−ＯＨ、
ＣＨ２＝ＣＨ−Ｏ−Ｃ（＝Ｏ）−ＣＨ２Ｃ６Ｈ１０ＣＨ２（ＯＣＨ２Ｃ６Ｈ１０ＣＨ２）５−ＯＨ。
【００２９】
単量体（ｂ）としては、式（１１）〜（１５）で表される化合物以外に下記の化合物が挙げられる。
ＣＨ２＝ＣＨ−ＯＨ、
ＣＨ２＝ＣＦ−ＯＨ、
ＣＨＦ＝ＣＦ−ＯＨ、
ＣＦ２＝ＣＦ−ＯＨ、
ＣＨ２＝ＣＦ−Ｏ−（ＣＨ２）ｋ−ＯＨ、
ＣＨＦ＝ＣＦ−Ｏ−（ＣＨ２）ｋ−ＯＨ、
ＣＦ２＝ＣＦ−Ｏ−（ＣＨ２）ｋ−ＯＨ、
ＣＨ２＝ＣＨ−Ｏ−（ＣＦ２）ｋ−ＣＨ２ＯＨ、
ＣＨ２＝ＣＦ−Ｏ−（ＣＦ２）ｋ−ＣＨ２ＯＨ、
ＣＨＦ＝ＣＦ−Ｏ−（ＣＦ２）ｋ−ＣＨ２ＯＨ、
ＣＦ２＝ＣＦ−Ｏ−（ＣＦ２）ｋ−ＣＨ２ＯＨ、
ＣＨ２＝ＣＦ−Ｏ−Ｃ（＝Ｏ）−（ＣＨ２）ｋ−ＯＨ、
ＣＨＦ＝ＣＦ−Ｏ−Ｃ（＝Ｏ）−（ＣＨ２）ｋ−ＯＨ、
ＣＦ２＝ＣＦ−Ｏ−Ｃ（＝Ｏ）−（ＣＨ２）ｋ−ＯＨ、
ＣＨ２＝ＣＨ−Ｏ−Ｃ（＝Ｏ）−（ＣＦ２）ｋ−ＣＨ２ＯＨ、
ＣＨ２＝ＣＦ−Ｏ−Ｃ（＝Ｏ）−（ＣＦ２）ｋ−ＣＨ２ＯＨ、
ＣＨＦ＝ＣＦ−Ｏ−Ｃ（＝Ｏ）−（ＣＦ２）ｋ−ＣＨ２ＯＨ、
ＣＦ２＝ＣＦ−Ｏ−Ｃ（＝Ｏ）−（ＣＦ２）ｋ−ＣＨ２ＯＨ、
ＣＨ２＝ＣＦ−（ＯＣＨ２ＣＨ２）ｍ−ＯＨ、
ＣＨＦ＝ＣＦ−（ＯＣＨ２ＣＨ２）ｍ−ＯＨ、
ＣＦ２＝ＣＦ−（ＯＣＨ２ＣＨ２）ｍ−ＯＨ、
ＣＨ２＝ＣＨ−（ＯＣＦ２ＣＦ２）ｍ−ＣＨ２ＯＨ、
ＣＨ２＝ＣＦ−（ＯＣＦ２ＣＦ２）ｍ−ＣＨ２ＯＨ、
ＣＨＦ＝ＣＦ−（ＯＣＦ２ＣＦ２）ｍ−ＣＨ２ＯＨ、
ＣＦ２＝ＣＦ−（ＯＣＦ２ＣＦ２）ｍ−ＣＨ２ＯＨ、
ＣＨ２＝ＣＦ−（ＯＣＨ２Ｃ６Ｈ１０ＣＨ２）ｐ−ＯＨ、
ＣＨＦ＝ＣＦ−（ＯＣＨ２Ｃ６Ｈ１０ＣＨ２）ｐ−ＯＨ、
ＣＦ２＝ＣＦ−（ＯＣＨ２Ｃ６Ｈ１０ＣＨ２）ｐ−ＯＨ、
ＣＨ２＝ＣＦ−Ｏ−Ｃ（＝Ｏ）−ＣＨ２ＣＨ２（ＯＣＨ２ＣＨ２）ｑ−ＯＨ、
ＣＨＦ＝ＣＦ−Ｏ−Ｃ（＝Ｏ）−ＣＨ２ＣＨ２（ＯＣＨ２ＣＨ２）ｑ−ＯＨ、
ＣＦ２＝ＣＦ−Ｏ−Ｃ（＝Ｏ）−ＣＨ２ＣＨ２（ＯＣＨ２ＣＨ２）ｑ−ＯＨ、
ＣＨ２＝ＣＨ−Ｏ−Ｃ（＝Ｏ）−ＣＨ２ＣＨ２（ＯＣＦ２ＣＦ２）ｑ−ＣＨ２ＯＨ、
ＣＨ２＝ＣＦ−Ｏ−Ｃ（＝Ｏ）−ＣＨ２ＣＨ２（ＯＣＦ２ＣＦ２）ｑ−ＣＨ２ＯＨ、
ＣＨＦ＝ＣＦ−Ｏ−Ｃ（＝Ｏ）−ＣＨ２ＣＨ２（ＯＣＦ２ＣＦ２）ｑ−ＣＨ２ＯＨ、
ＣＦ２＝ＣＦ−Ｏ−Ｃ（＝Ｏ）−ＣＨ２ＣＨ２（ＯＣＦ２ＣＦ２）ｑ−ＣＨ２ＯＨ、
ＣＨ２＝ＣＦ−Ｏ−Ｃ（＝Ｏ）−ＣＨ２Ｃ６Ｈ１０ＣＨ２（ＯＣＨ２Ｃ６Ｈ１０ＣＨ２）ｒ−ＯＨ、
ＣＨＦ＝ＣＦ−Ｏ−Ｃ（＝Ｏ）−ＣＨ２Ｃ６Ｈ１０ＣＨ２（ＯＣＨ２Ｃ６Ｈ１０ＣＨ２）ｒ−ＯＨ、
ＣＦ２＝ＣＦ−Ｏ−Ｃ（＝Ｏ）−ＣＨ２Ｃ６Ｈ１０ＣＨ２（ＯＣＨ２Ｃ６Ｈ１０ＣＨ２）ｒ−ＯＨ。
ｋの好ましい範囲はｄと同じである。ｍの好ましい範囲はｅと同じである。ｐの好ましい範囲はｆと同じである。ｑの好ましい範囲はｇと同じである。ｒの好ましい範囲はｈと同じである。
単量体（ｂ）は、１種を単独で用いてもよく、２種以上を併用してもよい。
【００３０】
＜単量体（ｃ）＞
単量体（ｃ）は、下式（２）で表される化合物である。
ＣＸ２１Ｘ２２＝ＣＸ２３−Ｒ２  ・・・（２）
含フッ素共重合体（Ａ）が、単量体（ｃ）に由来する単位を有することによって、本発明の含フッ素共重合体フィルムの柔軟性がさらに優れる。
【００３１】
Ｘ２１、Ｘ２２およびＸ２３は、それぞれ水素原子またはメチル基である。Ｘ２１、Ｘ２２およびＸ２３としては、単量体（ａ）との共重合性に優れる点から、水素原子が好ましい。
【００３２】
Ｒ２は、アルキル基もしくはフルオロアルキル基、または前記アルキル基もしくは前記フルオロアルキル基の炭素原子間にエーテル性酸素原子を有する基である。Ｒ２としては、単量体（ａ）との共重合性に優れ、また、含フッ素共重合体フィルムを柔軟にする効果が高い点から、炭素数１〜１０のアルキル基もしくは炭素数１〜１０のフルオロアルキル基が好ましく、含フッ素共重合体フィルムの耐候性により優れる点から、炭素数１〜１０のフルオロアルキル基が特に好ましい。
【００３３】
単量体（ｃ）としては、単量体（ａ）との共重合性に優れ、また、含フッ素共重合体フィルムの引張貯蔵弾性率を下げて柔軟にする効果が高い点から、プロピレン、１−ブテン、２−ブテン、イソブチレン、および下式（２１）で表される化合物からなる群から選ばれる少なくとも１種が好ましい。
ＣＨ２＝ＣＨ−ＣｎＦ２ｎ＋１  ・・・（２１）
ただし、ｎは、１〜１０の整数である。
【００３４】
式（２１）で表される化合物としては、下記化合物が挙げられる。
ＣＨ２＝ＣＨ−ＣＦ３、
ＣＨ２＝ＣＨ−ＣＦ２ＣＦ３、
ＣＨ２＝ＣＨ−（ＣＦ２）３ＣＦ３、
ＣＨ２＝ＣＨ−（ＣＦ２）５ＣＦ３、
ＣＨ２＝ＣＨ−（ＣＦ２）９ＣＦ３。
単量体（ｃ）は、１種を単独で用いてもよく、２種以上を併用してもよい。
【００３５】
＜単量体（ｄ）＞
単量体（ｄ）は、下式（３）で表される化合物である。
ＣＸ３１Ｘ３２＝ＣＸ３３−Ｏ−Ｒ３  ・・・  （３）
含フッ素共重合体（Ａ）が、単量体（ｄ）に由来する単位を有することによって、本発明の含フッ素共重合体フィルムの柔軟性がさらに優れる。
【００３６】
Ｘ３１、Ｘ３２およびＸ３３は、それぞれ水素原子またはハロゲン原子である。Ｘ３１、Ｘ３２およびＸ３３としては、単量体（ａ）との共重合性に優れ、かつ、含フッ素共重合体フィルムの耐侯性がより高くなる点から、ハロゲン原子が特に好ましい。
【００３７】
Ｒ３は、アルキル基もしくはフルオロアルキル基、または前記アルキル基もしくは前記フルオロアルキル基の炭素原子間にエーテル性酸素原子を有する基である。Ｒ３としては、単量体（ａ）との共重合性に優れ、かつ、含フッ素共重合体フィルムの耐侯性がより高くなる点から、フルオロアルキル基または前記フルオロアルキル基の炭素原子間にエーテル性酸素原子を有する基が好ましい。
【００３８】
単量体（ｄ）としては、単量体（ａ）との共重合性に優れ、また、含フッ素共重合体フィルムの引張貯蔵弾性率を下げて柔軟にする効果が高い点から、下式（３１）で表される化合物からなる群から選ばれる少なくとも１種が好ましい。
ＣＦ２＝ＣＦ−Ｏ−Ｒ３１  ・・・（３１）
ただし、Ｒ３１は、フルオロアルキル基または前記フルオロアルキル基の炭素原子間にエーテル性酸素を有する基である。
【００３９】
式（３１）で表される化合物としては、下記化合物が挙げられる。
ＣＦ２＝ＣＦ−Ｏ−ＣＦ３、
ＣＦ２＝ＣＦ−Ｏ−（ＣＦ２）２ＣＦ３、
ＣＦ２＝ＣＦ−Ｏ−（ＣＦ２）６ＣＦ３、
ＣＦ２＝ＣＦ−Ｏ−ＣＦ２ＯＣＦ３、
ＣＦ２＝ＣＦ−Ｏ−ＣＦ２ＣＦ２ＯＣＦ３、
ＣＦ２＝ＣＦ−（ＯＣＦ２ＣＦ２）２ＯＣＦ３、
ＣＦ２＝ＣＦ−（ＯＣＦ２ＣＦ２）８ＯＣＦ３、
ＣＦ２＝ＣＦ−Ｏ−ＣＦ２ＣＦ２ＯＣ３Ｆ７、
ＣＦ２＝ＣＦ−（ＯＣＦ２ＣＦ２）２ＯＣ３Ｆ７、
ＣＦ２＝ＣＦ−（ＯＣＦ２ＣＦ２）６ＯＣ３Ｆ７、
ＣＦ２＝ＣＦ−Ｏ−ＣＦ２ＣＦ２ＣＦ２ＯＣＦ３、
ＣＦ２＝ＣＦ−（ＯＣＦ２ＣＦ２ＣＦ２）２ＯＣＦ３、
ＣＦ２＝ＣＦ−（ＯＣＦ２ＣＦ２ＣＦ２）６ＯＣＦ３、
ＣＦ２＝ＣＦ−Ｏ−ＣＦ２ＣＦ２ＣＦ２ＯＣ３Ｆ７、
ＣＦ２＝ＣＦ−（ＯＣＦ２ＣＦ２ＣＦ２）２ＯＣ３Ｆ７、
ＣＦ２＝ＣＦ−（ＯＣＦ２ＣＦ２ＣＦ２）３ＯＣ３Ｆ７、
ＣＦ２＝ＣＦ−Ｏ−ＣＦ２ＣＦ（ＣＦ３）ＯＣＦ３、
ＣＦ２＝ＣＦ−（ＯＣＦ２ＣＦ（ＣＦ３））２ＯＣＦ３、
ＣＦ２＝ＣＦ−（ＯＣＦ２ＣＦ（ＣＦ３））６ＯＣＦ３、
ＣＦ２＝ＣＦ−Ｏ−ＣＦ２ＣＦ（ＣＦ３）ＯＣ３Ｆ７、
ＣＦ２＝ＣＦ−（ＯＣＦ２ＣＦ（ＣＦ３））２ＯＣ３Ｆ７、
ＣＦ２＝ＣＦ−（ＯＣＦ２ＣＦ（ＣＦ３））８ＯＣ３Ｆ７。
単量体（ｄ）は、１種を単独で用いてもよく、２種以上を併用してもよい。
単量体（ｃ）と単量体（ｄ）は、単独で用いてもよく、併用してもよい。
【００４０】
＜単量体（ｅ）＞
単量体（ｅ）は、エチレンである。
含フッ素共重合体（Ａ）が、単量体（ｅ）に由来する単位を有することによって、含フッ素共重合体（Ａ）の成形性が優れる。
【００４１】
＜単量体（ｆ）＞
単量体（ｆ）は、単量体（ａ）、単量体（ｂ）、単量体（ｃ）、単量体（ｄ）および単量体（ｅ）以外の他の単量体である。
単量体（ｆ）としては、ハロゲン化オレフィン（ただし、単量体（ａ）および単量体（ｃ）を除く。）、（メタ）アクリレート、含フッ素（メタ）アクリレート、ビニルエステル誘導体（酢酸ビニル等）、スチレン、アクリロニトリル、ノルボルネン誘導体、無水マレイン酸、無水イタコン酸、ノルボルネン酸無水物、ジビニル化合物、ジビニルエーテル化合物等が挙げられる。
【００４２】
＜各単量体に由来する単位の割合＞
単量体（ａ）に由来する単位の割合は、含フッ素共重合体（Ａ）を構成する全単位（１００モル％）のうち、１０〜９０モル％が好ましく、２０〜８０モル％が特に好ましい。単量体（ａ）に由来する単位の割合が前記下限値以上であれば、含フッ素共重合体フィルムの耐候性がさらに優れる。単量体（ａ）に由来する単位の割合が前記上限値以下であれば、含フッ素共重合体フィルムの柔軟性がさらに優れる。
【００４３】
単量体（ｂ）に由来する単位の割合は、含フッ素共重合体（Ａ）を構成する全単位（１００モル％）のうち、３〜４０モル％が好ましく、５〜３０モル％が特に好ましい。単量体（ｂ）に由来する単位の割合が前記下限値以上であれば、含フッ素共重合体フィルムの機械的強度および柔軟性がさらに優れる。単量体（ｂ）に由来する単位の割合が前記上限値以下であれば、含フッ素共重合体フィルムの柔軟性が適度なものとなる。
【００４４】
単量体（ｃ）に由来する単位の割合と単量体（ｄ）に由来する単位の割合との合計は、含フッ素共重合体（Ａ）を構成する全単位（１００モル％）のうち、０．１〜４０モル％が好ましく、５〜３０モル％が特に好ましい。単量体（ｃ）に由来する単位の割合と単量体（ｄ）に由来する単位の割合との合計が前記下限値以上であれば、含フッ素共重合体フィルムの柔軟性がさらに優れる。単量体（ｃ）に由来する単位の割合と単量体（ｄ）に由来する単位の割合との合計が前記上限値以下であれば、含フッ素共重合体フィルムの柔軟性が適度なものとなる。
【００４５】
単量体（ｂ）に由来する単位の割合、単量体（ｃ）に由来する単位の割合および単量体（ｄ）に由来する単位の割合の合計は、５モル％以上が好ましく、８モル％以上が特に好ましい。単量体（ｂ）に由来する単位の割合、単量体（ｃ）に由来する単位の割合および単量体（ｄ）に由来する単位の割合の合計が前記下限値以上であれば、含フッ素共重合体フィルムの柔軟性がさらに優れる。
【００４６】
単量体（ｅ）に由来する単位の割合が、含フッ素共重合体（Ａ）を構成する全単位（１００モル％）のうち、０〜７０モル％が好ましく、１０〜６０モル％がより好ましい。単量体（ｄ）に由来する単位の割合が１０モル％以上であれば、含フッ素共重合体（Ａ）の成形性がさらに優れる。単量体（ｅ）に由来する単位の割合が前記上限値以下であれば、含フッ素共重合体フィルムの耐候性の低下が抑えられる。
【００４７】
単量体（ｆ）に由来する単位の割合は、本発明の効果を損なわない範囲であればよく、含フッ素共重合体（Ａ）を構成する全単位（１００モル％）のうち、０〜２０モル％が好ましく、０〜１０モル％が特に好ましい。
【００４８】
本発明における最も好ましい含フッ素共重合体（Ａ）は、下記の単量体に由来する単位の組み合わせである。
＜組み合わせ１＞
単量体（ａ）に由来する単位：テトラフルオロエチレンに由来する単位の２０〜６０モル％、
単量体（ｂ）に由来する単位：ＣＨ２＝ＣＨ−Ｏ−（ＣＨ２）２−ＯＨ、ＣＨ２＝ＣＨ−Ｏ−（ＣＨ２）4−ＯＨ、ＣＨ２＝ＣＨ−(ＯＣＨ２ＣＨ２)２−ＯＨまたはＣＨ２＝ＣＨ−Ｏ−ＣＨ２Ｃ６Ｈ１０ＣＨ２−ＯＨに由来する単位の５〜３０モル％、
単量体（ｃ）に由来する単位：プロピレンに由来する単位の５〜３０モル％、
単量体（ｅ）に由来する単位：エチレンに由来する単位の２０〜５０モル％。
＜組み合わせ２＞
単量体（ａ）に由来する単位：テトラフルオロエチレンに由来する単位の２０〜６０モル％、
単量体（ｂ）に由来する単位：ＣＨ２＝ＣＨ−Ｏ−（ＣＨ２）２−ＯＨ、ＣＨ２＝ＣＨ−Ｏ−（ＣＨ２）４−ＯＨ、ＣＨ２＝ＣＨ−（ＯＣＨ２ＣＨ２）２−ＯＨまたはＣＨ２＝ＣＨ−Ｏ−ＣＨ２Ｃ６Ｈ１０ＣＨ２−ＯＨに由来する単位の５〜３０モル％、
単量体（ｃ）に由来する単位：ＣＨ２＝ＣＨ−（ＣＦ２）３ＣＦ３またはＣＨ２＝ＣＨ−（ＣＦ２）５ＣＦ３に由来する単位の５〜３０モル％、
単量体（ｅ）に由来する単位：エチレンに由来する単位の２０〜５０モル％。
＜組み合わせ３＞
単量体（ａ）に由来する単位：テトラフルオロエチレンに由来する単位の２０〜６０モル％、
単量体（ｂ）に由来する単位：ＣＨ２＝ＣＨ−Ｏ−（ＣＨ２）２−ＯＨ、ＣＨ２＝ＣＨ−Ｏ−（ＣＨ２）４−ＯＨ、ＣＨ２＝ＣＨ−（ＯＣＨ２ＣＨ２）２−ＯＨまたはＣＨ２＝ＣＨ−Ｏ−ＣＨ２Ｃ６Ｈ１０ＣＨ２−ＯＨに由来する単位の５〜３０モル％、
単量体（ｄ）に由来する単位：ＣＦ２＝ＣＦ−ＯＣＦ３またはＣＦ２＝ＣＦ−Ｏ（ＣＦ２）２ＣＦ３に由来する単位の５〜３０モル％、
単量体（ｅ）に由来する単位：エチレンに由来する単位の２０〜５０モル％。
【００４９】
＜含フッ素共重合体（Ａ）のメルトマスフローレート＞
含フッ素共重合体（Ａ）のメルトマスフローレートは、０．１〜１，０００ｇ／１０分が好ましく、１〜５００ｇ／１０分が特に好ましい。メルトマスフローレートが前記下限値以上であれば、含フッ素共重合体（Ａ）が成形加工性に優れる。メルトマスフローレートが前記上限値以下であれば、含フッ素共重合体フィルムの機械的強度に優れる。
【００５０】
＜含フッ素共重合体（Ａ）の製造方法＞
含フッ素共重合体（Ａ）は、単量体（ａ）および単量体（ｂ）、単量体（ｃ）、単量体（ｄ）、必要に応じて単量体（ｅ）、単量体（ｆ）を重合することによって製造できる。
重合法としては、塊状重合法、溶液重合法、乳化重合法等が挙げられ、得られる含フッ素共重合体フィルムの透明性に優れる点から、溶液重合法が好ましい。
溶液重合法は、通常、ラジカル重合開始剤、必要に応じて連鎖移動剤の存在下に、重合媒体中で前記単量体を重合させることによって行われる。
【００５１】
ラジカル重合開始剤としては、アゾ化合物（アゾビスイソブチロニトリル等）、非フッ素系ジアシルペルオキシド（イソブチリルペルオキシド、オクタノイルペルオキシド、ベンゾイルペルオキシド、ラウロイルペルオキシド等）、ペルオキシジカーボネート（ジイソプロピルペルオキシジカーボネート等）、ペルオキシエステル（ｔｅｒｔ−ブチルペルオキシピバレート、ｔｅｒｔ−ブチルペルオキシイソブチレート、ｔｅｒｔ−ブチルペルオキシアセテート等）、含フッ素ジアシルペルオキシド（（Ｚ（ＣＦ２）ｓＣＯＯ）２（ただし、Ｚは、水素原子、フッ素原子または塩素原子であり、ｓは、１〜１０の整数である。）で表される化合物等）、無機過酸化物（過硫酸カリウム、過硫酸ナトリウム、過硫酸アンモニウム等）等が挙げられる。
ラジカル重合開始剤は、１種を単独で用いてもよく、２種以上を併用してもよい。
【００５２】
連鎖移動剤としては、アルコール化合物類（メタノール、エタノール等）、クロロフルオロハイドロカーボン化合物類（１，３−ジクロロ−１，１，２，２，３−ペンタフルオロプロパン、１，１−ジクロロ−１−フルオロエタン等）、ハイドロカーボン化合物類（ペンタン、ヘキサン、シクロヘキサン等）等が挙げられる。
連鎖移動剤は、１種を単独で用いてもよく、２種以上を併用してもよい。
【００５３】
重合媒体としては、ペルフルオロカーボン化合物類、ヒドロフルオカーボン化合物類（以下、ＨＦＣとも記す。）およびヒドロフルオロアルキルエーテル化合物類（以下、ＨＦＥとも記す。）からなる群から選ばれる少なくとも１種が好ましい。これら重合媒体は、塩素原子を有しておらず、環境保全の側面で優れる。溶液重合法の場合、重合媒体としては、連鎖移動係数の小さな化合物が好ましい。
重合媒体は、１種を単独で用いてもよく、２種以上を併用してもよい。
【００５４】
重合媒体としては、ＨＦＣ、ＨＦＥが好ましく、ＣＦ３（ＣＦ２）５Ｈ、ＣＦ３ＣＨ２ＯＣＦ２ＣＦ２Ｈ、ＣＦ３（ＣＦ２）３ＣＨ２ＣＨ３がより好ましく、連鎖移動係数が小さい点、沸点が低く重合後の回収が容易な点、含フッ素単量体を溶解しやすい点等から、ＣＦ３（ＣＦ２）５Ｈ、ＣＦ３ＣＨ２ＯＣＦ２ＣＦ２Ｈが特に好ましい。
【００５５】
各単量体は、重合槽に一括で仕込んでもよく、連続的または断続的に仕込んでもよい。反応系内の単量体の濃度を一定にして、生成する含フッ素共重合体の組成を均一化させる点からは、単量体を連続的に添加して連続的に反応させることが好ましい。
重合温度は、０℃〜１００℃が好ましく、２０〜９０℃が特に好ましい。
重合圧力は、０．１〜１０ＭＰａ（ゲージ圧）が好ましく、０．５〜３ＭＰａ（ゲージ圧）が特に好ましい。
重合時間は、１〜３０時間が好ましい。
【００５６】
（添加剤（Ｂ））
添加剤（Ｂ）としては、紫外線吸収剤、光安定剤、酸化防止剤、赤外線吸収剤、難燃剤、難燃フィラー、有機顔料、無機顔料、染料等が挙げられる。
添加剤（Ｂ）の含有量は、本発明の含フッ素共重合体フィルム（１００質量％）のうち、２０質量％以下が好ましく、１０質量％以下が特に好ましい。
【００５７】
（含フッ素共重合体フィルムの各特性）
本発明の含フッ素共重合体フィルムの引張破壊応力は、３０ＭＰａ以上であり、３５ＭＰａ以上が好ましい。引張破壊応力が前記下限値以上であれば、含フッ素共重合体フィルムの機械的強度が優れる。引張破壊応力は高ければ高いほどよく、引張破壊応力の上限値は特に限定はされない。
【００５８】
本発明の含フッ素共重合体フィルムの２５℃における引張貯蔵弾性率は、３００ＭＰａ未満であり、２００ＭＰａ以下が好ましい。引張貯蔵弾性率が前記上限値以下であれば、含フッ素共重合体フィルムの柔軟性に優れる。本発明の含フッ素共重合体フィルムの２５℃における引張貯蔵弾性率は、含フッ素共重合体フィルムの柔軟性を適度なものとする点からは、１０ＭＰａ以上が好ましい。
【００５９】
本発明の含フッ素共重合体フィルムの全光線透過率は、農業用フィルムとして用いる場合、８０％以上が好ましく、８５％以上が特に好ましい。
【００６０】
（含フッ素共重合体フィルムの製造方法）
本発明の含フッ素共重合体フィルムは、含フッ素共重合体（Ａ）、必要に応じて添加剤（Ｂ）を含む組成物を公知の成形法によって成形することによって製造できる。
成形法としては、インフレーション法、押出成形法、溶液流延法、カレンダー成形法等が挙げられる。
【００６１】
本発明の含フッ素共重合体フィルムの厚さは、１０〜３００μｍが好ましく、２０〜２００μｍが特に好ましい。含フッ素共重合体フィルムの厚さが前記下限値以上であれば、機械的強度がさらに優れる。含フッ素共重合体フィルムの厚さが前記上限値以下であれば、透明性に優れ、また、柔軟性がさらに優れる。
【００６２】
（作用機序）
以上説明した本発明の含フッ素共重合体フィルムにあっては、含フッ素共重合体（Ａ）が単量体（ａ）に由来する単位する単位を有する、すなわちフッ素原子を有するため、耐候性を有する。
また、含フッ素共重合体（Ａ）が単量体（ｂ）に由来する単位を有するため、機械的強度および柔軟性を兼ね備えたものとなる。すなわち、単量体（ｂ）に由来する単位における水酸基がイオン結合で会合したり、イオン架橋を形成したりすることによって、機械的強度（特に引張破壊応力）が高くなる。また、単量体（ｂ）に由来する単位における側基（−［Ｏ−（Ｃ（＝Ｏ））ｂ−Ｒ１］ａ−ＯＨ）よって含フッ素共重合体（Ａ）の結晶性が崩れるため、含フッ素共重合体フィルムの引張貯蔵弾性率が低下し、その結果、含フッ素共重合体フィルムが柔軟になる。そして、単量体（ｂ）であるビニルエーテルやビニルエステルは、単量体（ａ）との共重合性に優れるため、含フッ素共重合体（Ａ）に単量体（ｂ）に由来する単位を充分に導入でき、その結果、単量体（ｂ）に由来する単位による機械的強度および柔軟性を充分に発揮できる。
【００６３】
また、含フッ素共重合体（Ａ）が単量体（ｃ）に由来する単位および単量体（ｄ）に由来する単位のいずれか一方または両方を有するため、柔軟性がさらに優れる。すなわち、単量体（ｃ）に由来する単位および単量体（ｄ）に由来する単位のいずれか一方または両方によって含フッ素共重合体（Ａ）の結晶性がさらに崩れるため、含フッ素共重合体フィルムの引張貯蔵弾性率がさらに低下し、その結果、含フッ素共重合体フィルムがさらに柔軟になる。
また、含フッ素共重合体（Ａ）が単量体（ｅ）に由来する単位を有する場合、含フッ素共重合体（Ａ）の成形性が優れる。
【実施例】
【００６４】
以下、実施例によって本発明を詳細に説明するが、本発明はこれらに限定されない。
例１〜２は実施例であり、例３〜９は比較例である。
【００６５】
［物性および評価］
（各単量体に由来する単位の割合）
含フッ素共重合体を１００℃でシクロヘキサノンに溶解させたサンプルについて、内部標準として２，３，４−トリクロロベンゾトリフルオリドを用い、１９Ｆ−ＮＭＲを測定した。また、含フッ素共重合体を１００℃でペンタフルオロベンゾニトリルに溶解させたサンプルについて、内部標準としてフェノールを用い、１Ｈ−ＮＭＲを測定した。１９Ｆ−ＮＭＲおよび１Ｈ−ＮＭＲの測定結果から、含フッ素共重合体における各単量体に由来する単位の割合を求めた。
【００６６】
（含フッ素共重合体のメルトマスフローレート）
メルトインデクサ（立山科学工業社製、Ｌ２４６、ダイ内径：２．１ｍｍ、ダイ長さ：８．０ｍｍ）を用いて、ＪＩＳ  Ｋ  ７２１０：１９９９（ＩＳＯ  １１３３：１９９７）にしたがい、条件Ｍ、Ａ法にて測定した。条件Ｍは、２３０℃、２．１６ｋｇ荷重で試験を行う条件である。Ａ法は、ある一定時間ｔ（秒）内にシリンダーより押し出される試料の質量ｍ（ｋｇ）と、基準時間ｔｒｅｆ（６００秒）とを用いて下式からＭＦＲを求める方法である。
ＭＦＲ（試験温度、公称荷重）＝ｔｒｅｆ×ｍ／ｔ
【００６７】
（含フッ素共重合体フィルムの２５℃における引張貯蔵弾性率）
含フッ素共重合体を１５０℃で熱プレスし、厚さ１００μｍのフィルムを作製した。フィルムから幅：３ｍｍ、長さ：２０ｍｍの試験片を切り出し、エスアイアイ・ナノテクノロジー社製、ＥＸＳＴＡＲ  ＴＭＡ／ＳＳ７１００にセットした。試験片の形状が異なる以外はＪＩＳ  Ｋ  ７２４４：１９９８（ＩＳＯ  ６７２１：１９９４）にしたがって引張貯蔵弾性率を求めた。具体的には、−５０℃から６０℃まで温度を変化させながら振動荷重（荷重：１５０ｍＮ、振幅：５０ｍＮ、周波数：０．０５Ｈｚ）を与え、その変位を測定することによって動的粘弾性測定を行った。引張貯蔵弾性率は、下式から求めた。
引張貯蔵弾性率（ＭＰａ）＝（ひずみ０．２５％時の応力（ＭＰａ）−ひずみ０．０５％時の応力（ＭＰａ））／（０．００２５−０．０００５）
２５℃における引張貯蔵弾性率を採用した。
【００６８】
（含フッ素共重合体フィルムの２５℃における引張破壊応力）
含フッ素共重合体を１５０℃で熱プレスし、厚さ１００μｍのフィルムを作製した。フィルムからダンベルカッター（ダンベル社製、ＳＤＭＫ１０１０１）を用いて試験片を作製した。試験片について、テンシロン（オリエンテック社製、ＲＴＣ−１２１０）を用い、ＪＩＳ  Ｋ  ７１６１：１９９４（ＩＳＯ  ５２７１：１９９３）にしたがい２５℃にて引張破壊応力を測定した。具体的には、２５℃にて試験片に１０ｍｍ／分の速度で変位を与え、その際の応力を記録し、試験片が破断した際の応力を引張破壊応力とした。Ｎ数（試験片数）＝３の平均値を引張破壊応力とした。
【００６９】
（含フッ素共重合体フィルムの耐候性）
促進耐候性試験機（岩崎電気社製、アイ  スーパーＵＶテスター  ＳＵＶ−Ｗ２３１）を用いて１，０００時間照射したフィルムの２５℃における引張破壊応力と、照射前のフィルムの２５℃における引張破壊応力とを比較し、下記の基準で評価した。
〇（良好）：照射後引張破壊応力／照射前引張破壊応力＞０．９
△（可）：照射後引張破壊応力／照射前引張破壊応力＞０．７
×（不良）：照射後引張破壊応力／照射前引張破壊応力≦０．７
【００７０】
（含フッ素共重合体フィルムの全光線透過率）
ヘーズメータ（東洋精機社製、ＢＹＫガードナー・ヘイズ−ガード  プラス）を用い、ＪＩＳ  Ｋ  ７３６１−１：１９９７（ＩＳＯ  １３４６８−１：１９９６）にしたがいＤ光源にて含フッ素共重合体フィルムの全光線透過率を測定した。
【００７１】
［略号］
（単量体（ａ））
ＴＦＥ：テトラフルオロエチレン、
ＶｄＦ：フッ化ビニリデン。
（単量体（ｂ））
ＨＢＶＥ：４−ヒドロキシブチルビニルエーテル（ＣＨ２＝ＣＨ−Ｏ−（ＣＨ２）４−ＯＨ）。
（単量体（ｃ））
Ｐ：プロピレン（ＣＨ２＝ＣＨ−ＣＨ３）、
ＰＦＢＥ：（ペルフルオロブチル）エチレン（ＣＨ２＝ＣＨ−（ＣＦ２）３ＣＦ３）。
（単量体（ｄ））
ＰＰＶＥ：ペルフルオロ（プロピルビニルエーテル）（ＣＦ２＝ＣＦ−Ｏ−（ＣＦ２）２ＣＦ３）、
ＰＡＶＥ：ＣＦ２＝ＣＦ−Ｏ−ＣＦ２ＣＦ（ＣＦ３）ＯＣＦ３、
ＴＦＶＰＥ：トリフルオロビニルプロピルエーテル（ＣＦ２＝ＣＦ−Ｏ−（ＣＨ２）２ＣＨ３）、
ＴＦＶＨＥ：トリフルオロビニルヘキシルエーテル（ＣＦ２＝ＣＦ−Ｏ−（ＣＨ２）５ＣＨ３）。
（単量体（ｅ））
Ｅ：エチレン。
【００７２】
（ラジカル重合開始剤）
ＩＰＰ：ジイソプロピルペルオキシジカーボネート。
（重合媒体）
ＨＦＣ−５２−１３ｐ：トリデカフルオロヘキサン（ＣＦ３（ＣＦ２）５Ｈ）、
ＨＦＥ−３４７ｐｃ−ｆ：ＣＦ３ＣＨ２ＯＣＦ２ＣＦ２Ｈ。
【００７３】
［例１］
脱気した撹拌機付きの内容積１Ｌのステンレス製オートクレーブに、ＨＦＣ−５２−１３ｐの６５３．６ｇ、ＨＦＥ−３４７ｐｃ−ｆの１６３．４ｇ、ＨＢＶＥの１３．９ｇ、ＩＰＰの０．２ｇを導入し、凍結脱気を１度行った。解凍後、オートクレーブに、ＴＦＥの１６５．０ｇ、Ｅの２９．４ｇ、Ｐの７．６ｇを導入し、１分間に５００回転で撹拌しながら５０℃に昇温し、重合を開始した。この時の圧力は２．４６ＭＰａ（ゲージ圧）であった。３．５時間後、圧力が２．４３ＭＰａ（ゲージ圧）となった時点で２０℃以下まで冷却し、オートクレーブ内の単量体をパージし、反応を停止させた。重合媒体を蒸発させ、含フッ素共重合体をイオン交換水にて充分洗浄し、１００℃で１２時間真空乾燥させることによって、白色の含フッ素共重合体の８．０ｇを得た。結果を表１に示す。
【００７４】
［例２］
脱気した撹拌機付きの内容積１Ｌのステンレス製オートクレーブに、ＨＦＣ−５２−１３ｐの６５３．６ｇ、ＨＦＥ−３４７ｐｃ−ｆの１６３．４ｇ、メタノールの１２．３ｇ、ＨＢＶＥの１３．９ｇ、ＩＰＰの０．２ｇを導入し、凍結脱気を１度行った。解凍後、オートクレーブに、ＴＦＥの１０５．０ｇ、Ｅの３７．８ｇ、Ｐの２０．２ｇを導入し、１分間に５００回転で撹拌しながら５０℃に昇温し、重合を開始した。この時の圧力は２．６７ＭＰａ（ゲージ圧）であった。４時間後、圧力が２．６１ＭＰａ（ゲージ圧）となった時点で２０℃以下まで冷却し、オートクレーブ内の単量体をパージし、反応を停止させた。重合媒体を蒸発させ、含フッ素共重合体をイオン交換水にて充分洗浄し、１００℃１２時間真空乾燥させることによって、白色の含フッ素共重合体の５．５ｇを得た。結果を表１に示す。
【００７５】
［例３〜９］
下記に記載の方法にしたがって、含フッ素重合体を得た。結果を表１に示す。
例３：特許文献２の比較例２、
例４：特許文献２の実施例１、
例５：特許文献２の実施例２、
例６：特許文献４の例１、
例７；特許文献４の例７、
例８：特許文献４の例５、
例９：特許文献３の例２。
【００７６】
【表１】
2016104828.tif 000003
【００７７】
実施例における含フッ素共重合体フィルムの２５℃における引張貯蔵弾性率と２５℃における引張破壊応力との関係を図１に示す。
従来の含フッ素共重合体フィルム（例３〜９）のうち、柔軟性の高い（引張貯蔵弾性率が３００ＭＰａ未満である）含フッ素共重合体フィルムは、機械的強度が低かった（引張破壊応力が３０ＭＰａ未満であった）。逆に、機械的強度が高い（引張破壊応力が３０ＭＰａ以上である）含フッ素共重合体フィルムは、柔軟性が低かった（引張貯蔵弾性率が３００ＭＰａ以上であった）。
一方、本発明の含フッ素共重合体フィルム（例１、２）は、引張貯蔵弾性率が約１２５ＭＰａと柔軟性が高いにも関わらず、引張破壊応力が３０ＭＰａ以上と高い機械的強度を有していた。
【産業上の利用可能性】
【００７８】
本発明の含フッ素共重合体フィルムは、膜構造施設（スポーツ施設（プール、体育館、テニスコート、サッカー場等）、倉庫、集会場、展示場、園芸施設（園芸ハウス、農業用ハウス等）等）における膜材（屋根材、外壁材等）として有用である。農業用ハウスの膜材として用いる場合、含フッ素共重合体フィルムの片面または両面、特に農業用ハウスの屋内側の表面には、流滴剤を塗工してもよい。
【図１】
2016104828.tif 000004